(57)【要約】  低摩擦係数を有する光学的に透明なフィルムの製造に適した溶融ブレンドされたポリエチレン／ＣＯＰ組成物は、約７０〜約９８重量％のポリエチレン樹脂および約２〜約２５重量％の第１ＣＯＰ樹脂成分を含み、該第１ＣＯＰ樹脂成分は、約０．５〜約５０ｋｇ／モルの重量平均分子量を有し、且つ、該組成物から製造されたフィルムの相対スリップ値をポリエチレン樹脂単独から製造された同様のフィルムの相対スリップ値と比較して高くするのに有効な量で存在する。【特許請求の範囲】
【請求項１】
低摩擦係数を有する光学的に透明なフィルムの製造に適した溶融ブレンドされたポリエチレン／ＣＯＰ組成物であって、約７０重量％〜約９８重量％のポリエチレン樹脂および約２重量％〜約２５重量％の第１ＣＯＰ樹脂成分を含み、該第１ＣＯＰ樹脂成分が、約０．５ｋｇ／モル〜約５０ｋｇ／モルの重量平均分子量を有し、且つ、該組成物から製造されたフィルムの相対スリップ値をポリエチレン樹脂から製造された同様のフィルムと比較して高くするのに有効な量で存在することを特徴とする、前記の溶融ブレンドされたポリエチレン／ＣＯＰ組成物。
【請求項２】
第１ＣＯＰ樹脂成分が約１ｋｇ／モル〜約３５ｋｇ／モルの重量平均分子量を有する、請求項１に記載の溶融ブレンドされたポリエチレン／ＣＯＰ組成物。
【請求項３】
第１ＣＯＰ樹脂成分が約２ｋｇ／モル〜約３５ｋｇ／モルの重量平均分子量を有する、請求項１に記載の溶融ブレンドされたポリエチレン／ＣＯＰ組成物。
【請求項４】
第１ＣＯＰ樹脂成分が約５重量％〜約２５重量％の量で存在する、請求項１に記載の溶融ブレンドされたポリエチレン／ＣＯＰ組成物。
【請求項５】
第１ＣＯＰ樹脂成分が約１０〜約２０重量％の量で存在する、請求項１に記載の溶融ブレンドされたポリエチレン／ＣＯＰ組成物。
【請求項６】
第１ＣＯＰ樹脂成分の分子量より高い分子量を有する第２ＣＯＰ樹脂成分をさらに含む、請求項１に記載の溶融ブレンドされたポリエチレン／ＣＯＰ組成物。
【請求項７】
第１ＣＯＰ樹脂成分がエチレン／ノルボルネンコポリマーを含む、請求項１に記載の溶融ブレンドされたポリエチレン／ＣＯＰ組成物。
【請求項８】
エチレン／ノルボルネンコポリマーが約２５モル％〜約４０モル％のエチレンおよび約７５モル％〜約６０モル％のノルボルネンである、請求項７に記載の溶融ブレンドされたポリエチレン／ＣＯＰ組成物。
【請求項９】
組成物から製造されたフィルムの相対スリップ値が少なくとも約１．５であり且つ相対曇り指数が２．５未満である、請求項１に記載の溶融ブレンドされたポリエチレン／ＣＯＰ組成物。
【請求項１０】
組成物から製造されたフィルムの相対スリップ値が少なくとも約２．５であり且つ相対曇り指数が２．５未満である、請求項１に記載の溶融ブレンドされたポリエチレン／ＣＯＰ組成物。
【請求項１１】
組成物から製造されたフィルムの相対スリップ値が少なくとも約３であり且つ相対曇り指数が２．５未満である、請求項１に記載の溶融ブレンドされたポリエチレン／ＣＯＰ組成物。
【請求項１２】
組成物から製造されたフィルムの相対スリップ値が少なくとも約５であり且つ相対曇り指数が２．５未満である、請求項１に記載の溶融ブレンドされたポリエチレン／ＣＯＰ組成物。
【請求項１３】
組成物から製造されたフィルムの相対スリップ値が少なくとも約１０であり且つ相対曇り指数が２．５未満である、請求項１に記載の溶融ブレンドされたポリエチレン／ＣＯＰ組成物。
【請求項１４】
組成物から製造されたフィルムの相対曇り指数が２未満である、請求項１に記載の溶融ブレンドされたポリエチレン／ＣＯＰ組成物。
【請求項１５】
光学的に透明で低摩擦のポリエチレンフィルムの製造方法であって、
ａ）約７０〜約９８重量％のポリエチレン樹脂および約２〜約２５重量％の第１ＣＯＰ樹脂成分を含む組成物を溶融ブレンドすること、ここで、該第１ＣＯＰ樹脂成分は、約０．５〜約５０ｋｇ／モルの重量平均分子量を有し、該組成物から製造されたフィルムの相対スリップ値をポリエチレン樹脂から本質的になる同様のフィルムと比較して高くするのに有効な量で存在する；そして
ｂ）溶融ブレンドをフィルムに押し出すこと
を含む、前記方法。
【請求項１６】
溶融ブレンドをフィルムに押し出す前に、溶融ブレンドをペレット化する工程をさらに含む、請求項１５に記載の方法。
【請求項１７】
溶融ブレンドが約２２５℃〜約３００℃でフィルムに押し出される、請求項１５に記載の方法。
【請求項１８】
溶融ブレンドが約２３０℃〜約２７０℃でフィルムに押し出される、請求項１５に記載の方法。
【請求項１９】
フィルムの厚さが約０．０１ｍｍ〜０．１ｍｍである、請求項１５に記載の方法。
【請求項２０】
ポリエチレン樹脂のメルトインデックスが約１ｇ／１０分〜約７ｇ／１０分である、請求項１５に記載の方法。
【発明の詳細な説明】
【技術分野】
【０００１】
技術分野
本発明は、組成物へ溶融ブレンドされたスリップ剤としてのシクロオレフィンポリマーを含む光学的に透明なポリエチレンフィルムを製造するための組成物に関する。この組成物から製造されたフィルムは、ポリエチレン樹脂単独で製造されたフィルムと比較して低摩擦の表面を有し、そしてまた、スリップ剤を含まないフィルムに匹敵する曇り値を示す。
【背景技術】
【０００２】
発明の背景
ポリマーの溶融ブレンドはよく知られている。例えば、ポリオレフィンおよびシクロオレフィンポリマーを含有する少なくとも１つの層を含むポリオレフィンフィルムであって、該シクロオレフィンポリマーが非晶質であり且つ２００〜１００，０００の平均分子量を有する前記ポリオレフィンフィルムが開示されている米国特許第６，０６８，９３６号に見られるように、シクロオレフィン含有ポリマーまたはＣＯＰはポリプロピレン樹脂に添加されている。このブレンドは、シクロオレフィンポリマーの平均分子量がポリオレフィンの平均分子量の多くても５０％であり、そしてシクロオレフィンポリマーはホモポリマーまたは多くても２０重量％のコモノマーを含有するコポリマーであることをさらに特徴とする。ＣＯＰおよびポリエチレンブレンドは米国特許第６，６９６，５４２号に開示されており、そこで、そのようなブレンドはガラス転移温度が２０℃以下のエチレンに基づくポリマーおよびシクロオレフィンポリマーを含む。
【０００３】
米国特許第６，６７０，４２３号には、エチレンに基づくポリマーの極性誘導体およびシクロオレフィンポリマーを含むブレンドが開示されている。さらに、米国特許第６，３２９，４５６号には、エチレン／α‐オレフィンコポリマーおよび高圧ラジカル法低密度ポリエチレンを含むエチレンコポリマー組成物が開示されている。ＰＣＴ２００３／０２５３９５には、フィルムが光学的透明性、剛性および横方向の低収縮性を有する少なくとも３層を有する多層ヒートフィルムが開示されている。内層（１層又は複数の層）は、低密度ポリエチレン、線状低密度ポリエチレン、高密度ポリエチレン、それらのブレンド、ポリプロピレンランダムコポリマー、スチレン／ブタジエンコポリマー、ポリスチレン、エチレン‐ビニルアセテートコポリマーおよび環状オレフィンコポリマーから選択される少なくとも１種の剛化ポリマーを含む。ただし、２つ以上の内層が存在するとき、内層は同じでも異なっていてもよい。やはり同じでも異なっていてもよいスキン層は、低密度ポリエチレン；低密度ポリエチレンと線状低密度ポリエチレンのブレンド；低密度ポリエチレンと非常に低密度のポリエチレンのブレンド；ポリスチレン；エチレン‐ビニルアセテートコポリマー；エチレン‐ビニルアセテートコポリマーと線状低密度ポリエチレンのブレンド；環状オレフィンコポリマー；スチレン‐ブタジエンコポリマー；またはポリプロピレンランダムコポリマーの少なくとも１種を含む。ただし、スキン層は、シングルサイト触媒で製造された同質的に分枝したポリエチレン樹脂を含んでいない。フィルムは曇り値が約１５％未満であると報告されている。
【０００４】
プラスチックフィルムは、野菜等のような食品を含む各種製品の事前包装に広く用いられてきた。例えば、ポリオレフィンの多層包装フィルムが開示されている米国特許第６，４８９，０１６号を参照。また、そのような包装材料およびそれから製造された容器は、米国特許第６，３８３，５８２号；第５，７５０，２６２号；第５，７８３，２７０号；および第５，７５５，０８１号；並びに法定発明登録第Ｈ１７２７号にも開示されている。そのような包装フィルムは商品、例えば液体食料品を含む食料品を、個々の物品として又はプラスチックキャリヤートレー等に入れられた少量部に分配または小分けされたロットにしてカバーするのにまたは包むのに役立つ。そのような包装の成功は、高い包装の一体性、安全性および耐久性を提供することができる熱可塑性ヒートシールの幅の普及によるものと考えられる。さらに、事前包装フィルムには、透明で切断が容易であり、同時に包装したときの内面の抗曇性、耐漏出性等のような実用上の性能特性を有することが必要とされる。
【０００５】
曇り度および透明性のような光学的性質は包装フィルムに関して重要な問題である。顧客にとって包装を通して製品がよく見えることは重要である。包装フィルムの別の顕著な特性は摩擦係数（以後「ＣＯＦ」）である。例えば、フィルム対フィルムおよびフィルム対金属摩擦が減少すると、自動加工および包装装置へのフィルムシートの供給がより容易になる。高ＣＯＦ（低スリップ）のフィルムは取り扱いが難しく、そしてしわになりがちで高い加工損失につながる。
【０００６】
Ｃｙｃｌｉｃ−ｏｌｅｆｉｎｉｃ  Ｃｏｐｏｌｙｍｅｒｓ  ａｓ  Ｎｏｎ−Ｍｉｇｒａｔｉｎｇ，  Ｐｏｌｙｍｅｒｉｃ  Ｓｌｉｐ  Ａｄｄｉｔｉｖｅｓ  ｉｎ  ＬＤＰＥ  ａｎｄ  ＬＬＤＰＥ  Ｃａｓｔ  Ｆｉｌｍｓ  ｂｙ  Ｄａｖｉｄ  Ｒ．  Ｃｏｎｓｔａｎｔ  ｏｆ  Ｔｉｃｏｎａ  ＬＬＣ  ２００２  ＰＬＡＣＥ  Ｃｏｎｆｅｒｅｎｃｅ  Ｐｒｏｃｅｅｄｉｎｇｓ（学会論文集）に報告されているように、スリップ添加剤にはＣＯＰを含めて多くのものが選択されるものの、全ての添加剤は“一般にフィルムの透明性またはコストの点で妥協していると考えられる”。ＣＯＰはフィルムのＣＯＦにかなりの効果をもたらすが、その効果は同時に表面の曇りの増加を伴う。
【発明の開示】
【発明が解決しようとする課題】
【０００７】
本発明の目的は、低ＣＯＦ（静的および動的）並びにすぐれた光学的特性を有する包装用のポリエチレン組成物およびフィルムを提供することである。本発明の別の目的は、低いＣＯＦおよび曇り度の表面を有するポリエチレンフィルムの製造法を提供することである。
【課題を解決するための手段】
【０００８】
発明の概要
スリップ性にすぐれ、曇り度が低いポリエチレンフィルムは、重量平均分子量が約０．５〜約５０ｋｇ／モルのＣＯＰを溶融ブレンドすることによって得られることが本発明により見出された。本発明の組成物から製造されたフィルムは単層フィルムとしてまたは多層フィルムの外層として用いられる。従って、本発明では、約７０〜約９８重量％のポリエチレン樹脂および約２〜約２５重量％の第１ＣＯＰ樹脂成分を含む低摩擦係数を有する光学的に透明なフィルムの製造に適した溶融ブレンドされたポリエチレン／ＣＯＰ組成物であって、該第１ＣＯＰ樹脂成分が、約０．５〜約５０ｋｇ／モルの重量平均分子量を有し、且つ、該組成物から製造されたフィルムの相対スリップ値をポリエチレン樹脂から製造された同様のフィルムと比較して高くするのに有効な量で存在することを特徴とする、前記ポリエチレン／ＣＯＰ組成物を提供する。第１ＣＯＰ樹脂成分の重量平均分子量は、好ましくは約１〜約３５ｋｇ／モル、より好ましくは約２〜約３５ｋｇ／モルである。
【０００９】
一般に、第１ＣＯＰ樹脂成分は約５〜約２５重量％の量で存在する。いくつかの好ましい態様では、第１ＣＯＰ樹脂成分は約１０〜約２０重量％の量で存在する。必要に応じて、第１ＣＯＰ樹脂成分の分子量より高い分子量を有する第２ＣＯＰ樹脂成分が提供される。第１ＣＯＰ樹脂成分がエチレン／ノルボルネンコポリマーを含み、該エチレン／ノルボルネンコポリマーは約２５〜約４０モル％のエチレンおよび約７５〜約６０モル％のノルボルネンであるのがおそらく最も好ましい。
【００１０】
一般に、この組成物から製造されたフィルムの相対スリップ値は少なくとも約１．５であり、相対曇り指数は２．５未満である。さらに好ましくは、この組成物から製造されたフィルムの相対スリップ値は少なくとも約２．５であり、相対曇り指数は２．５未満である。少なくとも約３、５、１０またはそれ以上の相対スリップ値は本発明によって容易に得られる。同様に、必要に応じて、約２未満の相対曇り指数を維持することができる。
【００１１】
本発明の別の側面は、光学的に透明で低摩擦のポリエチレンフィルムの製造方法であって、（ａ）約７０〜約９８重量％のポリエチレン樹脂および約２〜約２５重量％の第１ＣＯＰ樹脂成分を含む組成物を溶融ブレンドすること、ここで、該第１ＣＯＰ樹脂成分は、約０．５〜約５０ｋｇ／モルの重量平均分子量を有し、且つ、該組成物から製造されたフィルムの相対スリップ値をポリエチレン樹脂から本質的になる同様のフィルムと比較して高くするのに有効な量で存在する；及び（ｂ）溶融ブレンドをフィルムに押し出すことを含む、前記方法である。多くの場合、ブレンドはペレットの形で提供され、その後、組成物を包装フィルムに押し出される。組成物は約２００〜約３００℃、例えば約２３０〜約２７０℃の温度でフィルムに押出される。そのように製造されたフィルムの厚さは約０．０１〜０．１ｍｍである。
【００１２】
メルトインデックスが約１〜約７ｇ／１０分の商業的に入手しうるＬＤＰＥまたはＬＬＤＰＥ樹脂などの任意の適切なポリエチレン樹脂を用いることができる。
本発明のさらなる特徴および利点を次の説明で明らかにする。
【００１３】
図面の簡単な説明
本発明の書類には少なくとも１つのカラー図面が含まれる。カラー図面を含む本発明のコピーは、申請および必要な料金の支払いの後、特許商標庁へ提出される。
【００１４】
図を参照して本発明を以下に詳しく説明する。
図１は、スリップ添加剤を含まないＬＤＰＥフィルム表面の顕微鏡写真である。
図２は、図１のＬＤＰＥに１５％の高分子量ＣＯＰを加えたＬＤＰＥフィルム表面の顕微鏡写真である。
図３は、１５％の低分子量ＣＯＰを含有する本発明のブレンドのＬＤＰＥ表面顕微鏡写真である。
発明の詳細な説明
本発明を多くの態様を参照して詳しく説明する。これらの態様はもっぱら例示および説明のためのものである。請求の範囲に示した本発明の精神および範囲内において個々の態様に修正を加えることは、当業者にとって自明であろう。
【００１５】
特に断りがなければ、ここで用いた技術は通常の意味を有する。
分子量は、狭い分布のポリスチレン標準を用いてクロロホルム中３５℃でＧＰＣによって測定した重量平均分子量を意味する。
【００１６】
特に断りがなければ％は重量％である。
相対スリップ値は、ポリエチレンキャリヤー樹脂単独のフィルムに関する静的および動的摩擦係数低下の尺度である。相対スリップ値は次のように計算する：
対照フィルムの静的ＣＯＦ  ＋  対照フィルムの動的ＣＯＦ
試料の静的ＣＯＦ  ＋  試料の動的ＣＯＦ
ポリエチレン樹脂の相対スリップ値は１．０と定義する。試料の計算結果は表２に示す。
【００１７】
相対曇り指数は、試料フィルムの曇り値を、同じ厚さを有するキャリヤーポリエチレン樹脂単独の対照フィルムの曇り値で除して得られる比である。このパラメーターの増加は光学的性質の悪化を示す。試料の計算結果は表２に示す。
【００１８】
特に断りがなければ、次の試験法を用いる：
静的および動的摩擦係数              ＡＳＴＭ  Ｄ  １８９４−０１
曇り値                              ＡＳＴＭ  Ｄ  １００３−００
メルトインデックス                  ＡＳＴＭ  Ｄ  １２３８
密度                                ＡＳＴＭ  Ｄ  ７９２
ビカー軟化点                        ＡＳＴＭ  Ｄ  １５２５
光沢度（４５°）                    ＡＳＴＭ  Ｄ  ２４５７
年度が特定されていなければ、２００４年７月１日発効の試験法とする。
【００１９】
ここで用いる用語「ポリエチレン樹脂」は、主にエチレン反復単位からなる樹脂を意味する。ポリエチレンはまたオレフィン系モノマーを含んでいてもよい。好適なポリエチレンの例は、以下のものに限定はされないが、低密度ポリエチレン（ＬＤＰＥ）、線状低密度ポリエチレン（ＬＬＤＰＥ）、中密度ポリエチレン（ＭＤＰＥ）および高密度ポリエチレン（ＨＤＰＥ）である。本発明において有用なポリエチレンのいくつかは、ＬＤＰＥ、ＬＬＤＰＥ、ＬＭＤＰＥ、ＶＬＤＰＥ、ＵＬＤＰＥ等のような用語で示される。ＬＤＰＥは低密度ポリエチレンホモポリマーである。エチレンポリマーは約０．８６〜約０．９４ｇ／ｃｃの密度を一般に有する。線状低密度ポリエチレン（ＬＬＤＰＥ）には、密度が約０．９１５〜約０．９４ｇ／ｃｃのエチレン樹脂のグループが含まれると一般に理解されている。密度が約０．９２６〜約０．９４ｇ／ｃｃの線状ポリエチレンは線状中密度ポリエチレン（ＬＭＤＰＥ）と呼ばれることもある。低密度エチレンコポリマーは、非常に低密度のポリエチレン（ＶＬＤＰＥ、ユニオン・カーバイド社から入手可能な、密度約０．８８〜約０．９１ｇ／ｃｃのエチレン／ブタジエンコポリマーを示すのに一般に用いられる）および超低密度ポリエチレン（ＵＬＤＰＥ、ダウ・ケミカル社から供給されるエチレン／オクテンコポリマーを示すのに一般に用いられる）と呼ばれることもある。特に好ましいのは、メルトインデックスが約１〜約７ｇ／１０分のＬＤＰＥ樹脂およびＬＬＤＰＥ樹脂である。
【００２０】
ポリエチレンのさらなる特性はＫｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，第４版（１９９３），１１巻，８４３−８４４頁（参照することによってここに記載されたものとする）に記載されている。
【００２１】
ここでＣＯＰと総称される有用なシクロオレフィンポリマーおよびコポリマーは当業界で公知である。例えば、米国特許第６，０６８，９３６号（譲受人：チコナ社）および米国特許第５，９１２，０７０号（譲受人：三井化学株式会社）（参照することによってここに記載されたものとする）には、いくつかのシクロオレフィンポリマーおよびコポリマーが開示されている。これらのポリマーは、さらに以下に記載のシクロオレフィンモノマーのポリマー又はシクロオレフィンモノマーおよび非環状オレフィンモノマーを含むコポリマーである。
【００２２】
シクロオレフィンは、モノまたはポリ不飽和多環系、例えばシクロアルケン、ビシクロアルケン、トリシクロアルケンまたはテトラシクロアルケンである。環系はモノ置換またはポリ置換されていてもよい。式Ｉ、ＩＩ、ＩＩＩ、ＩＶ、ＶまたはＶＩのシクロオレフィン、あるいは式ＶＩＩの単環式オレフィンが好ましい：
【００２３】
【化１】
2008519105.tif 000002
【００２４】
式中、Ｒ１、Ｒ２、Ｒ３、Ｒ４、Ｒ５、Ｒ６、Ｒ７およびＲ８は同一または異なり、Ｈ、Ｃ６−Ｃ２０‐アリールもしくはＣ１−Ｃ２０‐アルキル基またはハロゲン原子であり、ｎは２〜１０の数である。そのような環状オレフィンモノマーの例は、ノルボルネン、ジメチルオクタヒドロ‐ナフタレン、シクロペンテンおよび（５−メチル）ノルボルネン等、またはそれらの混合物である。これらのモノマーはホモポリマーＣＯＰにしたり、あるいは非環状コモノマーと重合させることができる。上記シクロオレフィンと重合しうる好適な非環状オレフィンモノマーの例は、エチレン、プロピレン、ブチレン等、またはそれらの混合物である。好ましい環状オレフィンはノルボルネンであり、それらとの反応に好ましい非環状オレフィンはエチレンである。
【００２５】
シクロオレフィンポリマーは遷移金属触媒、例えばメタロセンを用いて製造することができる。好適な製造法は公知であり、例えば、ＤＤ−Ａ−１０９，２２５、ＥＰ−Ａ−０  ４０７  ８７０、ＥＰ−Ａ−０  ４８５  ８９３、米国特許第６，４８９，０１６号、第６，００８，２９８号、第６，６０８，９３６号および第５，９１２、０７０号に記載されている（参照することによって全てここに記載されたものとする）。製造中の分子量の調節は水素を用いて行うことができる。好適な分子量は触媒および反応条件を狙い通りに選択することによって得ることができる。この点に関する詳細は上記明細書に記載されている。
【００２６】
本発明の目的に適した低分子量ＣＯＰの重量平均分子量Ｍｗは、狭い分布のポリスチレン標準を用いて、クロロホルム中３５℃でＧＰＣによって測定した場合、通常約０．５〜５０ｋｇ／モル、通常約１又は２〜約３５ｋｇ／モルである。通常の樹脂組成物の多分散度Ｍｗ／Ｍｎは２〜２．４である。本発明の組成物に用いることができる通常のＣＯＰのＴｇは約５０〜９０℃である（ハーフハイトＤＳＣ２０℃／分、第２加熱）。
【００２７】
以下のデータに見られるように、より高い分子量のＣＯＰはより低い分子量の樹脂と組み合わせて用いることができる。
本発明の組成物は約２００〜３００℃の任意の溶融温度で押出し機により溶融ブレンドされ、ペレット化してもあるいは直接フィルムの形に押出してもよい。
【００２８】
本発明の特定の性質をさらに改善するため、ポリエチレン組成物およびフィルムはそれぞれの場合において有効な量の添加剤を含んでいてもよい。好ましい添加剤には、ポリマー適合性低分子量炭化水素樹脂および／または静電防止剤および／または潤滑剤および／または安定剤および／または中和剤が含まれる。各場合について重量％で以下に示す全ての量は、添加剤を加えることができる層に関するものである。
【００２９】
低分子量樹脂は望ましい物理的性質（例えば、フィルムの剛性、収縮、光学的性質、水蒸気透過度（ＷＶＰ））をさらに改善するために加えることができる。必要に応じて、炭化水素樹脂を低ＣＯＦフィルムへ加えてもよい。用いうる静電防止剤は、アルカリ金属アルカンスルホネート、ポリエーテル変性、すわなち、エトキシル化および／またはプロポキシル化ポリジオルガノシロキサン（ポリジアルキルシロキサン、ポリアルキルフェニルシロキサン等）および／またはΩ‐ヒドロキシ‐（Ｃ１−Ｃ４）‐アルキル基で置換された炭素原子数１０〜２０の脂肪族基を有する本質的に直鎖および飽和の脂肪族、第３アミンであり、ここで、アルキル基に１０〜２０、好ましくは１２〜１８の炭素原子を有するＮ，Ｎ−ビス−（２−ヒドロキシエチル）アルキルアミンが特に好ましい。静電防止剤の有効量は０．０５〜０．３重量％である。添加しうる潤滑剤には、高級脂肪族酸アミド、高級脂肪族酸エステル、ワックスおよび金属石けんおよびポリジメチルシロキサンが含まれる。潤滑剤の有効量は０．１〜３重量％である。高級脂肪族酸アミドを０．１５〜０．２５重量％の範囲で基層および／または外層に加えるのが特に好ましい。特に好適な脂肪族酸アミドはエルカミドである。ポリジメチルシロキサンの添加は０．３〜２．０重量％が好ましい。特に１０，０００〜１，０００，０００ｍｍ２／ｓの粘度を有するポリジメチルシロキサンが好ましい。用いうる安定剤は、エチレン、プロピレンおよび他のα‐オレフィンのポリマーに対する慣用の安定化化合物である。加えられる量は０．０５〜２重量％である。フェノール系安定剤、アルカリ金属／アルカリ土類金属ステアレートおよび／またはアルカリ金属／アルカリ土類金属カーボネートが特に好ましい。フェノール系安定剤は０．１〜０．６重量％、特に０．１５〜０．３重量％の量、そして５００ｇ／モルを越える分子量が好ましい。ペンタエリトリチルテトラキス［３‐（３，５‐ジ‐ｔ‐ブチル‐４‐ヒドロキシペンチル）プロピオネート］または１，３，５‐トリメチル‐２，４，６‐トリス（３，５‐ジ‐ｔ‐ブチル‐４‐ヒドロキシベンジル）ベンゼンが特に有利である。
【００３０】
フィルムは、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，第４版（１９９３），１０巻，７７５−７７８頁（参照することによってここに記載されたものとする）に記載のフラットダイ法によって適切に製造される。溶融押出しの最も簡単な態様は、スロットダイを用いて溶融ポリマーを薄く平らな形材に形成し、そして固体状態に直ちに急冷することである。これは、熱いウェブを非常に速やかにチルドロールまたはドラムに接触させることによって通常行われる。液体急冷浴をチルドロールの代わりに又はそれに隣接させて使用してもよい。ある場合には、押出し速度に比べて急冷ロールを増速駆動することによって、ウェブを引き取り、該ウェブの厚さを低下させてもよい。スロット‐フィルム法において最も重要な要素はダイの設計である。横ゲージの調整は重要であり、横ウェブゲージの形をいくらか調節することが通常は必要である。ウェブを横切るダイギャップの機械的変更は、ダイリップにおけるボルトの作用を正確に調整することによって、あるいはダイを横切る加熱を小さな増分で調整することによって行いうる。内部ダイの形状は、用いられる個々の組成物の流量およびせん断特性に適応するように注意深く設計しなければならない。当業者が理解するように、ダイの特徴を押出し速度、引き落とし率、粘度および温度に対して調節することによって溶融破壊を防ぐように注意を払わなければならない。
【００３１】
本発明のフィルムは他の熱可塑性層に積層したり、あるいはそれと共に同時押出しすることができる。そのような追加層のためのポリマーは、ポリオレフィン、ポリアミド、ポリエステル、ポリアミド（ナイロンを含む）、ポリケトン、ポリケトアミド、ポリカーボネート、エチレン／ビニルアルコールコポリマー（ＥＶＯＨ）、ポリウレタン、ポリエーテル、ポリビニル、ポリプロピレン、環状オレフィンホモポリマーおよび環状オレフィンコポリマー、並びにそれらの組み合わせよりなる群から選択することができる。好適なポリマーの例は、ポリ（ｍ−キシレン−アジパミド）（ＭＸＤ６）、ポリ（ヘキサメチレンセバシンアミド）、ポリ（ヘキサメチレン−アジパミド）およびポリ（カプロラクタム）、ポリエステル、例えばポリ（エチレンテレフタレート）およびポリブチレンテレフタレート、ポリウレタン、ポリアクリロニトリル、エチレンビニルアルコールコポリマー、エチレンビニルアセテートコポリマー、無水マレイン酸でグラフトされたポリエステル、ＰＶｄＣ、脂肪族ポリケトン、およびＬＣＰ（液晶ポリマー）である。好適なポリケトンは、例えばシェル社製造のＣａｒｉｌｌｏｎ（登録商標）である。好適な液晶ポリマーは、例えばチコナ社製造のＶｅｃｔｒａ（登録商標）である。また、フィルムは単層独立フィルムでも、あるいは任意の適当な追加層に付着させたフィルムでもよい。
【００３２】
様々な実施例を参照して本発明について以下に詳しく記載する。そのような記載は説明のためのものであり、本発明を限定するものではなく、その精神および範囲は請求の範囲に明らかである。断りがなければ、用語は通常の意味に従って解釈すべきである。本発明の様々な変更は当業者にとって自明であろう。本発明はここで説明および記載される態様に限定されず、請求の範囲内の構成要件全てを包含する。
【実施例】
【００３３】
実施例
厚さ２ミクロンの一連のフィルムを、次の成分を用いて約２００〜２７５℃の溶融温度で溶融押出を実施した：
ＬＤＰＥ（Ａ）−次の性質を有するＥｑｕｉｓｔａｒ  ＮＡ−２０４−０００ＬＤＰＥ樹脂。
【００３４】
【表１】
2008519105.tif 000003
【００３５】
ＬＤＰＥ（Ｂ）−Ｍａｒｆｌｅｘ  ＰＥ樹脂ＰＥ４５１７。このＬＤＰＥ樹脂のメルトインデックスは５ｇ／１０分、密度は０．９２３ｇ／ｃｃである。
ＬＬＤＰＥ−次の性質を有するＤｏｗｌｅｘ２０４５。
【００３６】
【表２】
2008519105.tif 000004
【００３７】
次の性質を有するＴｏｐａｓ５０１３ＣＯＰ樹脂：
【００３８】
【表３】
2008519105.tif 000005
【００３９】
上記のようにクロロホルム、３５℃で測定したこの樹脂の重量平均分子量は約７０〜１３０ｋｇ／モルである。
次の性質を有するＴｏｐａｓ８００７ＣＯＰ樹脂：
【００４０】
【表４】
2008519105.tif 000006
【００４１】
上記のようにクロロホルム、３５℃で測定したこの樹脂の重量平均分子量も約７０〜１３０ｋｇ／モルである。
次の性質を有するＴｏｐａｓトーナー低分子量ＣＯＰ樹脂：狭い分布のポリスチレン標準を用い、クロロホルム中３５℃でのＧＰＣによって測定した重量平均分子量Ｍｗは約０．５〜５０ｋｇ／モル、通常は約１または２〜３５ｋｇ／モル。通常の樹脂組成物の多分散度Ｍｗ／Ｍｎは２〜２．４である。本発明の組成物に用いうる通常のＣＯＰのＴｇは約５０〜９０℃（ハーフハイトＤＳＣ２０℃／分、第２加熱）。約６０〜７５℃のＴｇがたぶん最も好ましい。
【００４２】
Ｍｗ−約２〜３５ｋｇ／モルの重量平均分子量。ガラス転移温度５０〜９０℃。
成分をフィルムにするか、あるいは表１に示す割合で溶融ブレンドを実施し、その後、フィルムにした。表１の組成物は２ミクロンフィルムに押出し、ＡＳＴＭ  Ｄ  １００３−００試験法により曇り度を評価した。また、ＡＳＴＭ  Ｄ  １８９４−０１試験法により試料の静的および動的摩擦係数を評価した。結果は表２に示す。また、表２では、本発明の組成物を該ポリエチレン樹脂から製造したフィルムと比較するために、相対曇り指数および相対スリップ値を記す。
【００４３】
表１−試験組成物
【００４４】
【表５】
2008519105.tif 000007
【００４５】
表２−フィルムの光学的性質およびスリップ特性
【００４６】
【表６】
2008519105.tif 000008
【００４７】
本発明は、ＬＤＰＥ（Ａ）と、１０％の低分子量ＣＯＰを含む該ＬＤＰＥに相当する実施例１との比較によって理解される。ここで、曇り度は変化しないままで、スリップはほぼ３００％増加することが分かる。
【００４８】
また、ＬＤＰＥ（Ｂ）、参考例（Ｒｅｆ．）Ａ並びに実施例２および３の比較により、より高い分子量のＣＯＰ樹脂８００７はスリップの増加に有効であるが、より低い分子量のトーナー樹脂は同じレベルではるかに有効であり、半分のレベルで同等に有効であることが分かる。８００７樹脂単独の場合は、光学的性質を損なうまで比較的多量（２５％）に用いるまで、これらの試料では特に有効ではない。参考例Ｃ参照。トナー樹脂は、より高い分子量の第２ＣＯＰ樹脂と組み合わせて用いると、５重量％および１０重量％のレベルで非常に有効であることも分かる。
【００４９】
評価したフィルムのＬＬＤＰＥシリーズでは、より高い分子量の樹脂はスリップを増加する；しかしながら、曇り値はトーナー樹脂を用いるよりもはるかに増加する。
本発明は顕微鏡写真を参照することにより更に評価される。図１は、スリップ添加剤を含まない、フィルムに押出された商業的に入手しうるＬＤＰＥのフィルム表面を示す顕微鏡写真である。表面は相対的に滑らかで、比較的高い摩擦係数を有するフィルムであることを示す。図２は、１５％の高分子量ＣＯＰをブレンドした図１のＬＤＰＥフィルムである。ここでは、表面の粗さがいくらか増加していることがわかるが、これはＬＤＰＥ単独の場合に対して摩擦係数の低下が観察されることと整合する。さらに、粗さは表面の光散乱を高め、結果的に曇り度を増加させる、大規模な不規則形状を有する。図３は、図１および図２の同じＬＤＰＥ並びに１５％の低分子量ＣＯＰを用いて本発明の溶融ブレンドから製造したフィルムの表面を示す。ここでは、表面の粗さに劇的な増加が見られるが、これは本発明の溶融ブレンドに摩擦係数の著しい減少が観察されることと整合する。この場合の粗さは、光を散乱しない、即ち、曇り度を増加させない非常に均一で小規模なものである。
【００５０】
本発明をいくつかの実施例に関連して説明してきたが、本発明の精神および範囲内でのこれら実施例の変更は当業者には容易に理解されるであろう。上記の説明を考慮すると、本技術分野に関連する知識、並びに背景および詳細な説明との関連で取り上げた上記特許および刊行物の開示内容は、全て参照することによってここに記載されたものとし、さらなる説明は必要ないと考える。
【図面の簡単な説明】
【００５１】
【図１】スリップ添加剤を含まないＬＤＰＥフィルム表面の顕微鏡写真である。
【図２】図１のＬＤＰＥへ１５％の高分子量ＣＯＰを加えたＬＤＰＥフィルム表面の顕微鏡写真である。
【図３】１５％の低分子量ＣＯＰを含有する本発明のブレンドのＬＤＰＥ表面顕微鏡写真である。
【図１】
2008519105.tif 000009
【図２】
2008519105.tif 000010
【図３】
2008519105.tif 000011
【国際調査報告】
2008519105.tif 000012
2008519105.tif 000013